СПОСОБ ПОЛУЧЕНИЯ ПРИВИТЫХ СОПОЛИМЕРОВ НА ОСНОВЕ ПОЛИ(АСПАРТАТА) НАТРИЯ И ПОЛУЧЕННЫЕ ПРИВИТЫЕ СОПОЛИМЕРЫ

1. Способ получения привитых сополимеров полиаспартата, включающий:
обеспечение некоторого количества полиаспартата натрия;
добавление к полиаспартату натрия воды;
смешивание полиаспарата натрия с водой с обеспечением растворения полиаспартата натрия и образования раствора;
добавление к указанному раствору сульфата аммония-железа (ii) в количестве от примерно 0,1 до примерно 30% от массы раствора;
барботирование азота через раствор при перемешивании;
добавление к раствору пероксида водорода в количестве от примерно 0,1 до примерно 50% от массы раствора;
добавление к раствору по меньшей мере одного мономера до или после добавления пероксида водорода;
дальнейшее проведение процесса под слоем азота при перемешивании при комнатной температуре; и
возможно, очистку полученного полимера и выделение полимера сублимационной сушкой.
2. Способ по п.1, отличающийся тем, что по меньшей мере один мономер выбран из по меньшей мере одной группы, состоящей из акриловой кислоты, метакриловой кислоты, итаконовой кислоты, мелеиновой кислоты, малеинового ангидрида, метилакрилата, этилакрилата, бутилакрилата, гексилакрилата, изооктилакрилата, изодецилакрилата, лаурилакрилата, октадецилакрилата, гидроксиметилакрилата, гидроксиэтилакрилата, метилметакрилата, акрилонитрила, стирола, винилацетата, винилпропионата, винилбутирата, акриламида, метилакриламида, метилметакриламида, диметилакриламида, этилакриламида, этилметакриламида, диэтилакриламида, N-изопропилакриламида, N-изопропилметакриламида, изобутилакриламида, н-бутилакриламида, акриламида диацетона, винилсульфоновой кислоты, аллилсульфоновой кислоты, стиролсульфоновой кислоты, винилимидазола, винилформамида, винилкапролактама, винилпиридина, N-метиламинометилакрилата, диметиламинометилакрилата, N-метиламиноэтилакрилата, диметиламиноэтилакрилата, N-этиламинометилакрилата, диэтиламинометилакрилата, акрилоилпирролидина, метакрилоилпирролидина, этилоксазолина, N-винилацетамида и N-метил-N-винилацетамида.
3. Способ по п.1, где
сульфат аммония-железа (II) добавляют к раствору в количестве от примерно 0,1 до примерно 20% от массы раствора;
дальнейшее проведение процесса под слоем азота при перемешивании при комнатной температуре осуществляют в течение 3 ч; и
рН процесса приводят к значению от примерно 3,0 до примерно 7,0.
4. Способ по п.3, где
сульфат аммония-железа (II) добавляют к раствору в количестве от примерно 0,1 до примерно 10% от массы раствора;
рН раствора приводят к значению от примерно 3,2 до примерно 4,0; и
пероксид водорода добавляют к раствору в количестве от примерно 0,1 до примерно 30% от массы раствора.
5. Способ по п.4, где
рН раствора приводят к значению от примерно 3,4 до примерно 3,6; и пероксид водорода добавляют к раствору в количестве от примерно 0,1 до примерно 20% от массы раствора.
6. Способ по п.1, где очистку привитого сополимера осуществляют осаждением полимера или диализом раствора.
7. Способ по п.6, где полимер осаждают метанолом, этанолом или ацетоном.
8. Способ по п.1, где очистку привитого сополимера осуществляют диализом раствора с применением диализной мембраны.